(57)【要約】【課題】塩化ビニル樹脂製床材に塗布する事により、単調な意匠を解消し自然な感じを表現でき、かつ顔料が安定的に分散した水性フロアポリッシュ用組成物の提供。【解決手段】（１）水性フロアポリッシュ用の樹脂エマルションに着色用顔料を添加した水性フロアポリッシュ用組成物。（２）更に顔料分散剤を添加した（１）に記載の水性フロアポリッシュ用組成物。（３）前記顔料分散剤が、スチレンオキサイドとエチレンオキサイドを共重合させたポリエーテルを含有する（２）に記載の水性フロアポリッシュ用組成物。（４）前記着色用顔料を無機顔料分散体として添加した（１）に記載の水性フロアポリッシュ用組成物。【選択図】なし【特許請求の範囲】
【請求項１】
水性フロアポリッシュ用の樹脂エマルションに着色用顔料を添加したことを特徴とする水性フロアポリッシュ用組成物。
【請求項２】
更に顔料分散剤を添加したことを特徴とする請求項１に記載の水性フロアポリッシュ用組成物。
【請求項３】
前記顔料分散剤が、スチレンオキサイドとエチレンオキサイドを共重合させたポリエーテルを含有することを特徴とする請求項２に記載の水性フロアポリッシュ用組成物。
【請求項４】
前記着色用顔料を無機顔料分散体として添加したことを特徴とする請求項１に記載の水性フロアポリッシュ用組成物。
【発明の詳細な説明】
【技術分野】
【０００１】
本発明は水性フロアポリッシュ用組成物に関する。詳しくは、プラスチック床材の保護艶出し機能と着色性を併せ持つ、着色用顔料を配合した水性フロアポリッシュ用組成物に関する。
【背景技術】
【０００２】
塩化ビニル樹脂製床タイルの水性フロアポリッシュ剤は公知である（例えば特許文献１〜３参照）。しかし、フロアポリッシュ剤を床面に塗布する目的は、床面の保護や美観の維持であり、透明で光沢があり且つ塗膜強度が高い事が要求されているから、顔料などで着色したものは存在しない。
一方、塩化ビニル樹脂製床タイルには単層のものや印刷フィルムを積層したものがあるが、何れもタイル柄の繰り返しの単調な意匠しか表現できず、例えば天然木材やコルク板の床、自然の砂浜や草原といった、マクロで見た感じでは統一性がありながら、ミクロで見ると所々で違っている自然な空間を表現する事は困難である。したがって自然な空間を表現することを目指した床タイルに関する従来技術は、本発明者の知る限り皆無である。
【先行技術文献】
【特許文献】
【０００３】
【特許文献１】特公昭４７−１４０１９号公報
【特許文献２】特公昭４７−１５５９７号公報
【特許文献３】特開平８−４１３８２号公報
【発明の概要】
【発明が解決しようとする課題】
【０００４】
本発明は、塩化ビニル樹脂製床材に対し、自然な空間を演出できる意匠を付与するという新規な課題を解決するための技術の提供を目的とする。具体的には、塩化ビニル樹脂製床材に塗布することにより、従来の単調な意匠ではなく、自然な空間を演出できる意匠を表現でき、かつ、着色用顔料が安定的に分散した水性フロアポリッシュ用組成物の提供を目的とする。
【課題を解決するための手段】
【０００５】
本発明者は、上記課題を解決すべく鋭意検討を行い、水性フロアポリッシュ剤に顔料を添加して着色し、これを床タイルの表面に塗布することを着想した。
前述したように、フロアポリッシュ剤を塗布する目的は、床面の保護や美観の維持であり、透明で光沢があることが前提であるから、通常、当業者は前記特性を阻害するようなことは考えない。しかし、本発明者は、前記フロアポリッシュ剤の基本的特性を多少犠牲にしてもよいから敢えて顔料を添加し、着色した水性フロアポリッシュ用組成物とすることにより、前記課題を解決した。
即ち、上記課題は、次の１）〜４）の発明によって解決される。
１）  水性フロアポリッシュ用の樹脂エマルションに着色用顔料を添加したことを特徴とする水性フロアポリッシュ用組成物。
２）  更に顔料分散剤を添加したことを特徴とする１）に記載の水性フロアポリッシュ用組成物。
３）  前記顔料分散剤が、スチレンオキサイドとエチレンオキサイドを共重合させたポリエーテルを含有することを特徴とする２）に記載の水性フロアポリッシュ用組成物。
４）  前記着色用顔料を無機顔料分散体として添加したことを特徴とする１）に記載の水性フロアポリッシュ用組成物。
【発明の効果】
【０００６】
本発明によれば、塩化ビニル樹脂製床材に塗布することにより、単調な意匠ではなく、自然な空間を演出できる意匠を表現でき、かつ顔料が安定的に分散した水性ポリッシュ用組成物を提供できる。
【図面の簡単な説明】
【０００７】
【図１】施工後の塩化ビニル樹脂製床タイルに、実施例２の水性ポリッシュ用組成物を塗布した状態を示す図。
【図２】施工後の塩化ビニル樹脂製床タイルに「ポリッシュ」を塗布した状態を示す図。
【発明を実施するための形態】
【０００８】
以下、上記本発明について詳しく説明する。
本発明に用いる水性フロアポリッシュ用の樹脂エマルションとしては、水性フロアポリッシュ剤に広く使用されている、アクリル樹脂エマルション、メタクリル樹脂エマルション、アクリル−スチレン樹脂エマルションなどが挙げられる。これらは、スチレン、メチルスチレン、アクリル酸、アクリル酸メチル、アクリル酸エチル、メタクリル酸、メタクリル酸ブチル、酢酸ビニル、マレイン酸、アクリロニトリル等から選択した任意の不飽和化合物を公知の乳化重合法で重合させることによって得られる水性樹脂エマルションである。
【０００９】
また、本発明ではフロアポリッシュ剤に求められる各種特性を満足させるために種々の添加剤を適宜添加する事ができる。具体例としては、汚れ性を向上させる為のカルバナワックス、パラフィンワックス、塗膜の強度を向上させるための架橋剤、更に、乳化剤、可塑剤、レベリング剤などが挙げられる。
前記架橋剤としては金属架橋を可能とする多価金属塩、多価金属錯体などがあり、その具体例としては、アルミニウム、カルシウム、マグネシウム、亜鉛、銅、ニッケル、鉄などが挙げられる。
【００１０】
本発明に使用する顔料は特に限定されないが、無機顔料、有機顔料、カーボン、樹脂粉体顔料がある。無機顔料としては、酸化チタン、ベンガラ、黄酸化鉄、黒色酸化鉄、群青、亜鉛華、酸化マグネシウム、マイカ等が挙げられる。また、有機顔料としては、フタロシアニンブルー、リソールレッド、ベンジジンオレンジ、パーマネントレッドなどが挙げられる。
【００１１】
水性樹脂エマルションに顔料を添加し撹拌して得られた水性フロアポリッシュ用組成物は、顔料の分散性が損なわれないうちに使用する必要がある。しかし、前記組成物を作製した後、一定期間保存する場合には、顔料の分散性を確保するための対策が必要である。該対策としては、顔料と共に顔料分散剤を添加する方法、無機顔料分散体を使用する方法などが挙げられる。
本発明で使用する顔料分散剤としては、ポリエーテル、リン酸エステル、脂肪酸誘導体、ポリエーテル重合体のリン酸エステルを主成分とするものが挙げられるが、特にスチレンオキサイドとエチレンオキサイドを共重合させたポリエーテルを主成分とする分散剤（例えばＥｖｏｎｉｋ  Ｔｅｇｏ社製のＴＥＧＯ  Ｄｉｓｐｅｒｓ６５０）が好適である。
本発明で使用する無機顔料分散体としては、エマルション用に開発された無機顔料分散体が好ましく、例えば大日精化工業社製の「マスターファインカラー」が挙げられる。
【実施例】
【００１２】
以下、実施例及び比較例を示して本発明を更に具体的に説明するが、本発明はこれらの実施例により限定されるものではない。
【００１３】
実施例１
市販の水性フロアポリッシュ剤（タジマ社製床用樹脂ワックス「ポリッシュ」）１００重量部に対し、無機顔料（森下弁柄工業社製、商品名べんがら、鉄黄）１重量部を添加して撹拌し、着色した水性フロアポリッシュ用組成物を得た。
上記「ポリッシュ」の配合は下記のとおりであり、水が８３．２重量％で、他の成分の合計が１６．８重量％である。
・金属架橋型アクリル樹脂
・乳化剤
・レベリング剤
・特殊樹脂
・可塑剤
・水
【００１４】
実施例２
実施例１と同じ「ポリッシュ」１００重量部に対し、無機顔料（森下弁柄工業社製、商品名べんがら、鉄黄）１重量部と、Ｅｖｏｎｉｋ  Ｔｅｇｏ社製のポリエーテル分散剤（商品名ＴＥＧＯ  Ｄｉｓｐｅｒｓ６５０）２重量部を添加して撹拌し、着色した水性フロアポリッシュ用組成物を得た。
【００１５】
実施例３
実施例１と同じ「ポリッシュ」１００重量部に対し、無機顔料水分散体（大日精化工業社製、製品名ＭＦカラー）２重量部を添加して撹拌し、着色した水性フロアポリッシュ用組成物を得た。
【００１６】
上記実施例の各水性フロアポリッシュ用組成物について、以下のようにして特性を評価した。結果を表１に示す。また、実施例１の組成物について、作製後、直ちに塩化ビニル樹脂製床材に塗布した場合には、実施例２〜３と同様の良好な外観が得られた。
＜貯蔵安定性＞
各水性フロアポリッシュ用組成物を２５±５℃、５０±１０ＲＨの環境下で３ケ月間放置した後、変化を目視で観察して、次の基準で評価した。
〔評価基準〕
○：変化なし。
△：僅かな顔料の凝縮沈降が見られる。
×：顔料の凝縮沈降が見られる。
【００１７】
＜塩化ビニル樹脂製床材に塗布した時の外観＞
各水性フロアポリッシュ用組成物を、塩化ビニル樹脂製床タイル（タジマ社製モノシュタイン）に塗布した後の状態を目視で観察し、次の基準で評価した。
〔評価基準〕
○：良好（顔料の凝縮粒子無し）
△：一部に、分散不良の顔料粒子が見られる。
×：分散不良の顔料粒子が見られる。
【００１８】
【表１】
2015131870.tif 000002
【００１９】
実施例４
施工後の塩化ビニル樹脂製床タイル（タジマ社製モノシュタイン）に、実施例２の水性フロアポリッシュ用組成物を、自然な空間を演出できるように塗布した。その状態を図１に示す。
【００２０】
比較例１
施工後の塩化ビニル樹脂製床タイル（タジマ社製モノシュタイン）に、タジマ社製床用樹脂ワックス「ポリッシュ」を塗布した。その状態を図２に示す。
【００２１】
図１と図２から分かるように、図２では「ポリッシュ」が透明のため床タイルの継ぎ目がそのまま見えてしまう。また、仮に模様のある床タイルに変えたとしても、床タイルの模様がそのまま見えてしまうから、単調な意匠しか表現できない。
これに対し、図１では、本発明の水性フロアポリッシュ用組成物を用いることにより、自然な空間を演出できる任意の模様を表現することができる。
【図２】
2015131870.tif 000003
【図１】
2015131870.tif 000004